(57)【特許請求の範囲】
【請求項１】
コンタクトレンズ上のタンパク質堆積物形成を防止するための、水性コンタクトレンズ溶液であって、
該コンタクトレンズ溶液は、5,000〜5,000,000の重量平均分子量を有し、10〜45モル％の正味の第四級アミン官能性繰り返し単位を有する、少なくとも１つの適度に荷電したポリクォータニウム（polyquaternium）コポリマーの有効量を含む水溶液であり、
ここで、該適度に荷電したポリクォータニウムコポリマーが、N,N-ジメチル-N-エチル-アミノエチルアクリレートおよびN,N-ジメチル-N-エチル-アミノエチルメタクリレート、2-メタクリロキシエチルトリメチルアンモニウム、N-（3-メタクリルアミドプロピル）-N,N,N-トリメチルアンモニウム、1-ビニルおよび3-メチル-1-ビニルイミダゾール、N-（3-アクリルアミド-3-メチルブチル）-N,N,N-トリメチルアンモニウム、N-（3-メタクリロキシ-2-ヒドロキシプロピル）-N,N,N-トリメチルアンモニウム、ジアリルジメチルアンモニウム、ジアリルジエチルアンモニウム、および１〜６個の炭素原子を有するアルキル基が置換または付加されているそれらの誘導体、それらのハロゲン化物、ならびに他の眼科学的に適切なそれらの塩の形態、ならびにそれらの組み合わせから誘導される第四級アミン官能性繰り返し単位を含み、
ここで、該正味の第四級アミン官能性繰り返し単位のモル％が、該ポリマー中の、正に荷電した繰り返し単位のモル％からアニオン性の負に荷電した繰り返し単位のモル％を減算した、第四級アミン官能性のモル％である、溶液。
【請求項２】
コンタクトレンズ上のタンパク質堆積物形成を防止するための、水性コンタクトレンズ溶液であって、
該コンタクトレンズ溶液は、5,000〜5,000,000の重量平均分子量を有し、10〜45モル％の正味の第四級アミン官能性繰り返し単位を有する、少なくとも１つの適度に荷電したポリクォータニウムコポリマーの有効量を含む水溶液であり、
ここで、該適度に荷電したポリクォータニウムコポリマーが、窒素が飽和または不飽和のヘテロ環式の５員または６員の環の一部である、第四級アミン官能性繰り返し単位を含み、
ここで、該正味の第四級アミン官能性繰り返し単位のモル％が、該ポリマー中の、正に荷電した繰り返し単位のモル％からアニオン性の負に荷電した繰り返し単位のモル％を減算した、第四級アミン官能性のモル％である、溶液。
【請求項３】
前記ポリクォータニウムコポリマーが、少なくとも10％のSPEタンパク質結合阻害により特徴付けられる、請求項１または２に記載のコンタクトレンズ溶液。
【請求項４】
93〜99重量％の水を含む、請求項１または２に記載のコンタクトレンズ溶液。
【請求項５】
前記適度に荷電したポリクォータニウムポリマーが、0.01重量％と5.0重量％との間の量で存在する、請求項１に記載のコンタクトレンズ溶液。
【請求項６】
前記適度に荷電したポリクォータニウムポリマーが、20〜40モル％の正味の第四級アミン官能性繰り返し単位を含む、請求項１または２に記載のコンタクトレンズ溶液。
【請求項７】
前記適度に荷電したポリクォータニウムポリマーが、アルキル置換または非置換のビニルイミダゾールまたはビニルイミダゾリウム塩（ここで、該アルキル基は、１〜６個の炭素原子を有する）、およびそれらの共重合適合性混合物からなる群から選択されるコモノマーのコポリマーである、請求項１または２に記載のコンタクトレンズ溶液。
【請求項８】
前記適度に荷電したポリクォータニウムコポリマーが、ビニルピロリドン、アクリルアミド、アクリル酸、メタクリル酸メチル、およびそれらの共重合適合性混合物からなる群から選択されるコモノマーの90モル％までのコポリマーである、請求項１または２に記載のコンタクトレンズ溶液。
【請求項９】
親水性コンタクトレンズ上のタンパク質堆積を阻害するための方法であって、以下の工程を包含する、方法：
（a）該コンタクトレンズを、5,000〜5,000,000の重量平均分子量を有し、10〜45モル％の正味の第四級アミン官能性繰り返し単位を有する、少なくとも１つの適度に荷電したポリクォータニウムコポリマーを含む水性コンタクトレンズ溶液で処理する工程であって、
ここで、該適度に荷電したポリクォータニウムコポリマーが、N,N-ジメチル-N-エチル-アミノエチルアクリレートおよびN,N-ジメチル-N-エチル-アミノエチルメタクリレート、2-メタクリロキシエチルトリメチルアンモニウム、N-（3-メタクリルアミドプロピル）-N,N,N-トリメチルアンモニウム、1-ビニル-および3-メチル-1-ビニルイミダゾール、N-（3-アクリルアミド-3-メチルブチル）-N,N,N-トリメチルアンモニウム、N-（3-メタクリロキシ-2-ヒドロキシプロピル）-N,N,N-トリメチルアンモニウム、ジアリルジメチルアンモニウム、ジアリルジエチルアンモニウム、および１〜６個の炭素原子を有するアルキル基が置換または付加されているそれらの誘導体、それらのハロゲン化物、ならびに他の眼科学的に適切なそれらの塩の形態、ならびにそれらの組み合わせから誘導される第四級アミン官能性繰り返し単位を含み、
ここで、該正味の第四級アミン官能性繰り返し単位のモル％が、該ポリマー中の、正に荷電した繰り返し単位のモル％からアニオン性の負に荷電した繰り返し単位のモル％を減算した、第四級アミン官能性のモル％である、工程；および
（b）該処理されたコンタクトレンズを、装着者の眼に直接装着する、工程。
【請求項１０】
親水性コンタクトレンズ上のタンパク質堆積を阻害するための方法であって、以下の工程を包含する、方法：
（a）該コンタクトレンズを、5,000〜5,000,000の重量平均分子量を有し、10〜45モル％の正味の第四級アミン官能性繰り返し単位を有する、少なくとも１つの適度に荷電したポリクォータニウムコポリマーの有効量を含む水性コンタクトレンズ溶液で処理する工程であって、
ここで、該適度に荷電したポリクォータニウムコポリマーが、窒素が飽和または不飽和のヘテロ環式の５員または６員の環の一部である、第四級アミン官能性繰り返し単位を含み、
ここで、該正味の第四級アミン官能性繰り返し単位のモル％が、該ポリマー中の、正に荷電した繰り返し単位のモル％からアニオン性の負に荷電した繰り返し単位のモル％を減算した、第四級アミン官能性のモル％である、工程；および
（b）該処理されたコンタクトレンズを、装着者の眼に直接装着する、工程。
【請求項１１】
前記工程（a）が、前記コンタクトレンズを、前記コンタクトレンズ溶液中に毎日浸漬させる工程を包含する、請求項９または１０に記載の方法。
【請求項１２】
眼科学的に安全な組成物の点眼液を付与することにより、親水性コンタクトレンズ上のタンパク質蓄積を阻害するための方法であって、
該点眼液は、5,000〜5,000,000の重量平均分子量を有し、10〜45モル％の正味の第四級アミン官能性繰り返し単位を有する、適度に荷電したポリクォータニウムコポリマーを含み、
ここで、該適度に荷電したポリクォータニウムコポリマーが、N,N-ジメチル-N-エチル-アミノエチルアクリレートおよびN,N-ジメチル-N-エチル-アミノエチルメタクリレート、2-メタクリロキシエチルトリメチルアンモニウム、N-（3-メタクリルアミドプロピル）-N,N,N-トリメチルアンモニウム、1-ビニルおよび3-メチル-1-ビニルイミダゾール、N-（3-アクリルアミド-3-メチルブチル）-N,N,N-トリメチルアンモニウム、N-（3-メタクリロキシ-2-ヒドロキシプロピル）-N,N,N-トリメチルアンモニウム、ジアリルジメチルアンモニウム、ジアリルジエチルアンモニウム、および１〜６個の炭素原子を有するアルキル基が置換または付加されているそれらの誘導体、それらのハロゲン化物、および他の眼科学的に適切なそれらの塩の形態、およびそれらの組み合わせから誘導される第四級アミン官能性繰り返し単位を含み、
ここで、該正味の第四級アミン官能性繰り返し単位のモル％が、該ポリマー中の、正に荷電した繰り返し単位のモル％からアニオン性の負に荷電した繰り返し単位のモル％を減算した、第四級アミン官能性のモル％である、方法。
【発明の詳細な説明】
発明の分野
本発明は、コンタクトレンズにタンパク質および類似の屑が堆積するのを阻害するのに有用な組成物および方法に関する。特に、適度に帯電したポリクオータニウム（polyquaternium）ポリマーが、親水性コンタクトレンズにタンパク質が堆積するのを阻害し、且つコンタクトレンズ溶液として眼内で使用しても眼科学的に安全であることが発見された。
発明の背景
コンタクトレンズは、装着中、レンズの表面に付着し得るタンパク質物質が蓄積しやすい。タンパク質物質としては、例えば、リゾチーム、ラクトフェリン、アルブミン、およびムコタンパク質、すなわち涙のすべての構成要素が含まれる。長期間にわたって繰り返し装着されるコンタクトレンズは、日常の手入れ管理の一部として洗浄を行ってこれらの物質を除去しなければならない。
特に、コンタクトレンズが適切に洗浄されない場合は、リゾチーム、ムコタンパク質などがレンズに蓄積し得、レンズ装着者が不快を感じたり、視界が不鮮明になる結果となり得る。また、レンズにタンパク質が堆積すると、レンズの気体透過性を低下させたり、レンズの分光特性に悪影響を及ぼすこともあり得る。最後に、タンパク質の堆積は、コンタクトレンズの効率的な滅菌を妨害し得る。
コンタクトレンズにおいて現在広く使用されている毎日の洗浄および／または消毒用組成物または方法では、タンパク質堆積物が長期にわたって蓄積されるのが防止されない。実際において、消毒の１つの方法、すなわち熱滅菌では、タンパク質物質を変性させレンズ上に沈殿させるため、問題を悪化させ得る。このため、毎日の洗浄によって十分に防ぐことができないタンパク質堆積物の蓄積を除去するための特別な洗浄組成物および方法が広く使用されている。
従って、コンタクトレンズの洗浄は、従来、２つの一般的なクラスのクリーナーのいずれかまたは両方により実現されている。毎日の使用が推奨されるため一般に「デイリークリーナー」として知られる界面活性剤クリーナーは、ほとんどの炭水化物および脂質由来の物質の除去に効果的である。しかし、このようなクリーナーは、リゾチームのようなタンパク質物質の除去にはそれほど効果的ではない。典型的には、植物、動物、または微生物源由来のタンパク質分解酵素がタンパク質堆積物を除去するために使用される。これらの「酵素クリーナー」は典型的には毎週の使用が推奨される。通常、酵素クリーナーは、適切な水溶液中に酵素タブレットを溶解させることによって用いられる。例えば、Mowrey-McKeeらの米国特許第5,096,607号を参照。タンパク質堆積物を除去する他の化学薬剤が開発されている。例えば、Fuの米国特許第4,414,127号は、タンパク質堆積物を化学的に分解させて除去する、金属塩化物触媒を過酸化物と組み合わせて含む組成物を開示している。
蛋白質を分解するタンパク質分解酵素または他の化学薬剤の使用に加えて、コンタクトレンズ装着者は、コンタクトレンズを毎日洗浄するとき、コンタクトレンズを擦る（典型的には、人差し指と手のひらとの間で）ことを必要とし得る。これは通常はタンパク質堆積物の蓄積を抑制するために必要とされるかまたは推奨されるものであって、最終的にはタンパク質堆積物を除去するための酵素クリーナーまたは他の特別なクリーナーを必要とする。
タンパク質を除去または分解させる特別なクリーナーおよび手順は、明らかにコンタクトレンズ装着者にとって余分の負担であり、このコンタクトレンズを頻繁に「擦り洗浄する」必要性が、コンタクトレンズの毎日の手入れで掛かる時間および労力に追加される。多くのコンタクトレンズ装着者は、毎日「擦り洗浄する」管理を行わなければならないという負担を好まない。装着者の中には、適切な「擦り洗浄する」管理に無頓着な者さえいるかも知れず、これはコンタクトレンズの不快感および他の問題を生じ得る。
タンパク質物質の堆積はまた、いわゆる計画交換レンズ（ＰＲＬ）、および酵素クリーナーを用いずに使用され一定の期間後廃棄されるように設計される使い捨てレンズの寿命に悪影響を及ぼすかまたはこれを制限する結果となり得る。タンパク質堆積物の蓄積によりコンタクトレンズが損傷し得る。
タンパク質堆積物の問題を解決する別のアプローチは、先ずタンパク質がコンタクトレンズ表面に付着するのを防ごうとすることである。例えば、Ellisの国際公開第WO95/00618号および米国特許第4,168,112号は、レンズ表面に親水性ポリ電解質複合体のコーティングを形成すると言われるカチオン性ポリマーを含有するコンタクトレンズ溶液を開示している。この複合体は、ヒドロゲル「クッション」として働いて、レンズの湿潤性および使い心地の良さを増大させると述べられている。この複合体はまた、レンズの親水特性を増大させ、またムコタンパク質がレンズ表面に付着する傾向を減じさせると言われている。該特許の実施例には、剛直性の気体透過性（ＲＧＰ）レンズが示されている。該特許は、一般にポリクオータニウムポリマーおよびコポリマーの使用を開示し、ポリビニルベンジルトリメチルアンモニウムクロライドの０．１溶液中にハードコンタクトレンズを浸漬し、続いて蒸留水で十分に濯ぐことを例示している。
Powellらの公開ＰＣＴ出願第WO94/13774号は、コンタクトレンズを分子量が100〜70,000の正に帯電した化学薬剤と接触させることにより、タンパク質の取り込みを阻害する方法を開示している。このような化学薬剤は、プロタミンおよびポリアルギニンのような塩基性のタンパク質およびポリペプチドを含み、プロタミンおよびポリアルギニンは共に、最も基本的な涙タンパク質であるリゾチームの平均密度より高い平均電荷密度を有すると言われている。
Missiroliらは、ベンダザックリジンがソフトコンタクトレンズのタンパク質堆積を制限することを発見した。Missiroli, A.ら、CLAO Journal（Contact Lens Association of Ophthalmologists）、17（2）、pp. 126-8（April 1991）参照。抗白内障薬剤であるベンザダックリジンはオキシ酢酸である。
コンタクトレンズ洗浄液および保存液中に所定のイオン性ポリマーを使用することもまた既知である。例えば、米国特許第5,096,607号、欧州特許第EP0456467号、国際公開第WO94/13774号は、所定のポリクオータニウムを抗微生物薬剤として、実際の商業用途では典型的には１００百万分率（ppm）より少ない量で使用することを開示している。Smithらの米国特許第4,443,429号は、分子量約10,000〜約1,000,000のMerquat▲Ｒ▼100として知られるジメチルジアリルアンモニウムクロライドホモポリマーをコンタクトレンズ消毒溶液中に使用することを開示している。該特許では、広い範囲の濃度が示されているが、好適な濃度は0.0004〜約0.02重量％（４〜200ppm）である。Fuの米国特許第4,388,229号は、吸着および閉塞された化学および生物薬剤、特に消毒溶液から吸着される抗微生物薬剤を除去することによって、レンズを回復させるコンタクトレンズ溶液を開示している。該特許は、四級アンモニウム交換基を有する塩基性の強いアニオン交換樹脂の使用を開示している。回復手順を行った後、レンズは水または洗浄および／または保存溶液により処理され、残った回復溶液は全て除去され得る。
明らかに、コンタクトレンズ表面にタンパク質が堆積するのを効果的に防止または阻害し得ることが望ましい。特に、コンタクトレンズからタンパク質堆積物を除去する特別な洗浄組成物または方法を必要としないか、または必要を最小限にすることが望ましい。最後に、いわゆる「擦り洗浄する」必要性をなくすかまたは減らすことが非常に望ましい。先ずコンタクトレンズにタンパク質物質が堆積するのを防ぐことは、タンパク質堆積物の蓄積に関連する上記の問題を解決するだけではなく、レンズの手入れが使用者にとってはるかに一層簡単で便利になる。これらのことは、コンタクトレンズの多くのまたはほとんどの装着者にとって重要な特質である。
発明の要旨
上述のように、コンタクトレンズの従来の洗浄は、タンパク質がレンズに堆積した後にこれを除去することを含む。本発明は、先ずタンパク質の堆積を阻害することを含む別の洗浄へのアプローチを行う。本発明は、コンタクトレンズを洗浄する、眼科学的に安全な組成物および関連する方法を用いることによってこれを実現する。特に、本発明は、親水性コンタクトレンズにタンパク質が堆積するのを眼内および／または眼外で阻害するインヒビターとして用いられる所定の組成物および方法に関する。本発明の組成物は、親水性コンタクトレンズに選択的に結合してタンパク質物質の結合をブロックする適度に帯電したポリクオータニウムポリマーを含む。本発明の１つの実施形態では、組成物は、限定されたモル率のネット第四級アミン官能性繰り返し単位を有するポリクオータニウムコポリマーを含む。
本発明の別の局面は、親水性コンタクトレンズにタンパク質堆積物が蓄積するのを阻害する方法に関する。この方法は、タンパク質の取り込みを阻害する適度に帯電されたポリクオータニウムポリマーを含む溶液中にコンタクトレンズを置く工程を包含する。レンズは、レンズにタンパク質堆積物が形成されるのを阻害するのに十分な時間にわたって、ポリクオータニウムポリマーを有する溶液中に浸漬（含浸またはリンス）される。
本発明のさらに別の局面では、コンタクトレンズに吸収されたポリクオータニウムポリマーの存在により眼内でタンパク質物質および他のイオン屑がコンタクトレンズに取り込まれ蓄積されるのが阻害されるように、ポリクオータニウムポリマーを含む溶液中にコンタクトレンズを浸漬することによって調整されたコンタクトレンズを装着することで、親水性レンズにタンパク質堆積物が蓄積するのが防止または阻害される。このようなポリクオータニウムポリマーを含有するコンタクトレンズ溶液はまた、コンタクトレンズの眼内装着中に滴下の形態で投与され得る。本発明の様々な実施形態の上記のおよび他の目的、特徴、および利点は、以下の詳細な記述によりさらに容易に明瞭にされる。
発明の詳細な説明
本発明は、適度に荷電した様々なポリクオータニウムコポリマーの、親水性ソフトコンタクトレンズ上におけるタンパク質堆積の眼内用および／または眼外用インヒビターとしての使用に関する。本発明は様々なソフトレンズとともに用いられ得るが、特に、ヒドロキシエチルメタクリレートモノマー由来の繰り返し単位を有するポリマーから形成された親水性レンズ、特にメタクリル酸由来の追加的な繰り返し単位を有するポリマーから形成されたレンズにおいて有用である。グループIIIおよびグループIVのレンズ（ＦＤＡ分類）はしばしば、メタクリル酸モノマーを含有する。グループIVは、（グループＩおよびIIIに対して）高い水分を有しておりかつ（グループＩおよびIIに対して）よりイオン性である点において、グループＩないしIIIから区別される。典型的には、グループIVのレンズは５０重量％より高い水分量を含有している。高い水分量は、高い酸素透過性を有する材料に見られ、結果としてグループIVのレンズ（特に使い捨てレンズ（disposable lenses）および計画交換レンズ（planned-replacement lenses）を含む）の人気を高めている。このような材料としては、限定しないが、ブフィルコン（bufilcon）A、エタフィルコン（etafilcon）A、メタフィルコン（methafilcon）A、オクフィルコン（ocufilcon）C、ペルフィルコン（perfilcon）A、フェムフィルコン（phemfilcon）A、およびビフィルコン（vifilcon）Aが含まれる。メタクリル酸モノマーを含有する材料としては、メタフィルコンB、オクフィルコンD、メタフィルコンA、およびエタフィルコンA（ＵＳＡＮおよびＵＳＡＰ Dictionary of Drug Namesより）が含まれる。上記材料から形成されるレンズは様々なメーカーから市販されている。このようなレンズとしては、１日装用レンズ（daily-wear lenses）、長期装用レンズ（extended-wear lenses）、計画交換レンズ、および使い捨てレンズが含まれる。
本発明は、コンタクトレンズ上におけるタンパク質堆積物の形成防止用のコンタクトレンズ溶液であって、適度に荷電しておりレンズに結合してタンパク質結合を阻害する少なくとも１つのポリクオータニウムポリマーの効果的な量を含有する水溶液である、コンタクトレンズ溶液の使用を包含する。本明細書において使用される「適度に荷電したポリクオータニウムポリマー」の語は、ポリマーが４５モルパーセント以下の正味第四級アミン官能性繰り返し単位を含有することを意味し、正味第四級アミン官能性繰り返し単位のモルパーセントとは、第四級アミン官能性（正に帯電した）繰り返し単位のモルパーセントから、ポリマー中のアニオン性（負に帯電した）繰り返し単位のモルパーセントを引いたものである。好ましくは、正味ポリクオータニウム繰り返し単位のモルパーセントは１０％から４５％の間であり、より好ましくは２０％から４０％の間であり、最も好ましくは２５％から３５％の間である。例えば、ジメチルジアリルアンモニウムクロライド由来の５０モルパーセントの第四級アミン官能性繰り返し単位と、カルボン酸由来の２５モルパーセントのアニオン性繰り返し単位と、メチルメタクリレート由来の２５％の中性繰り返し単位（またはヒドロキシエチルメタクリレート由来の実質的に中性の繰り返し単位）とをポリマーが含有する場合は、正味第四級アミン官能性繰り返し単位のモルパーセントは２５％となる（５０％第四級アミン官能性繰り返し単位マイナス２５％アニオン性繰り返し単位）。本明細書において、「第四級アミン官能性繰り返し単位」の語は、繰り返し単位が第四級アミン基を含有しており、正に帯電した窒素原子が４つの基（水素原子を含まない）に共有結合しており、かつ負に帯電した塩素イオンなどの対イオンにイオン結合していることを意味する。
本発明のポリクオータニウムポリマーは、約5,000から5,000,000、好ましくは約10,000から500,000、最も好ましくは約20,000から200,000の重量平均分子量ＭWを適切に有する。
本発明において有用なポリクオータニウムポリマーとしては、限定しないが、第四級アミン官能性繰り返し単位が以下の種のモノマーのうち１つ以上に由来するコポリマーが含まれ得る：N,N-ジメチル-N-エチル-アミノエチルアクリレートおよびメタクリレート、2-メタクリロキシエチルトリメチルアンモニウム、N-（3-メタクリルアミドプロピル）-N,N,N-トリメチルアンモニウム、1-ビニルおよび3-メチル-1-ビニル-イミダゾール、N-（3-アクリルアミド-3-メチルブチル）-N,N,N-トリメチルアンモニウム、N-（3-メタクリロキシ-2-ヒドロキシプロピル）-N,N,N-トリメチルアンモニウム、ジアリルジメチルアンモニウム、ジアリルジエチルアンモニウム、ビニルベンジルトリメチルアンモニウム、そのハロゲン化物またはその他の塩形態ならびにその誘導体、例えば好ましくは１個から６個の炭素原子を有するアルキル基の置換、付加または除去を包含する。第四級アミン官能性繰り返し単位はまた、反応生成物または２つ以上の化合物として得ることもできる。例えば、1,4-ジクロロ-2-ブテンなどの強力なアルキル化剤を用いてこれを例えば1,4-ビス［ジメチルアミノ］-2-ブテンおよびトリエタノールアミンと反応させることにより、ポリマー性ポリ第四級（polyquaternary）アンモニウム化合物を生成することができる。第四級アミン官能性繰り返し単位はまた他のポリマーから、例えばトリメチルアンモニウム置換エポキシドをヒドロキシエチルセルロースのヒドロキシ基と反応させることによっても作成することができる。適切な第四級アミン官能性繰り返し単位はまた、重縮合反応によって形成されるポリマー性イオン（ionene）などにおいて見られるものを含む。そのような繰り返し単位では、第四級アミンの窒素はポリマー性骨格の一部であり、アルキレン、オキシアルキレンまたはその他の部分の間に位置している。
好適な実施態様において、第四級アミン官能性繰り返し単位中の窒素は、飽和または不飽和複素環、最も好ましくは５員環あるいは６員環の一部である。最も好ましくは、ポリクオータニウムポリマーはビニルイミダゾリウム塩またはジメチルジアリルアンモニウム塩のコポリマーである。最大で９０モル％、好ましくは４０モル％から９０モル％の、第四級アミン官能性を有さない共重合適合性コモノマーを、第四級アミン官能性コモノマーとともに共重合してもよい。適切なコモノマーとしては、限定しないが、ビニルピロリドン、アクリル酸、アルキルメタクリレート（alkyl methacryate）、アクリルアミドならびにN,N-ジアルキルアミノアルキルアクリレートおよびメタクリレートなどのアミド類およびアミン類、ヒドロキシエチルセルロースならびに、その共重合適合性混合物が含まれる。好ましいアルキル基は１個から６個の炭素原子を有している。最も好ましくは、アルキル基はメチル、エチル、および／またはブチルである。
上記定義を有するポリクオータニウムポリマーは、周知のクラスのポリマーであり、その多くの変形物が市販されている。例えば、現在のCTFA International Cosmetic Ingredient Dictionaryは、ポリクオータニウム−１からポリクオータニウム−４４と呼ばれるポリクオータニウムを記載しており、そのうちの多くが、本教示に基づき、本発明において有用である。このような材料の調製のための重合技術は同様に当業者に周知であり、そのような技術の多くの変形例が同様に商業的に実施されている。このようなポリクオータニウムポリマーの新しい変形例の商業開発が絶えず行われている。例えば、同一または同様な繰り返し単位の異なる組み合わせ、異なる相対的比率のコモノマー、および／または異なる分子量を有する様々なポリマーの商業開発が絶えず行われている。
特に好ましいポリクオータニウムコポリマーは、Luviquat▲Ｒ▼FC370ポリマー（CTFA International Cosmetic Ingredient Dictionaryでの表示はポリクオータニウム−１６、BASF、Ludwigshafen、Germanyから市販）であり、これは、７０％がビニルピロリドンであり３０％がビニルイミダゾリウムメトクロライドであるコモノマーの混合物の重合生成物であり、水分中において約４０重量％の固形成分を有する組成物として市販されている。
ポリクオータニウムコポリマーは、水溶液中０．０１から５．０重量パーセントで、好ましくは０．０１（１００ｐｐｍ）から１．０重量パーセントで、最も好ましくは２００ｐｐｍから６００ｐｐｍの量で適切に存在する。本コンタクトレンズ溶液は、８５から９９重量％、好ましくは９３から９９重量％の水を含有する。
ポリクオータニウムポリマーは、眼科学的に適切なアニオン性有機または無機対イオンを適切に包含する。好ましい対イオンは塩素イオンである。
典型的には、本発明による溶液中に用いられるポリクオータニウムポリマーは、レンズの親水性を増加させない。このことは、本溶液での処理後にレンズの水分量の増加がないことを意味する。レンズの水分量は、その屈折率の測定に基づいて決定し得る。
本発明の別の局面において、選択されたポリクオータニウムポリマーは、（i）１０００ｐｐｍの濃度において眼内コンタクトレンズ溶液の眼科学的安全基準を満たすことおよび（ii)コンタクトレンズへのタンパク質結合を阻害することの２重要件の両方を同時に満たす。安全要件は、本実施例に記載する毒性についてのいわゆるＮＲＤＲ（ニュートラルレッド色素放出）アッセイに基づいて決定され得る。特に、ポリクオータニウムポリマーは、１０００ｐｐｍレベルにおけるＮＲＤＲアッセイ評価がＬ未満、好ましくは５００ｐｐｍレベルにおけるＮＲＤＲアッセイ評価がＬ未満でなければならない（ポリマーの乾燥重量、利用可能なポリマー材料の水分量について補正）。タンパク質結合阻害性を示すための要件は、少なくとも初期基準としては、実施例に記載されるように行われる試験を用いて本明細書で言う「ＳＰＥタンパク質結合阻害」を得ることにより、決定され得る。この試験は、Waters Corp.、Milford、Mass.から市販されAccell Plus▲Ｒ▼CMカートリッジ、Part#WAT020855として表示された、特定のタイプのSep-Pak▲Ｒ▼固相抽出カートリッジを用いる。この抽出カートリッジ中における材料は、カルボキシメチル基を有するポリマーでコーティングされたシリカ支持体を含む、弱カチオン交換剤である。この抽出カートリッジをまずホウ酸緩衝化生理食塩水中１．０％のポリクオータニウムポリマー溶液で処理した後、固相抽出カートリッジを０．０５％リゾチームに曝す。タンパク質結合阻害の量は、コントロール溶液に比較して決定される。本発明の一実施態様において、適切なポリクオータニウムポリマーは少なくとも１０％のＳＰＥタンパク質結合阻害性を示す。好ましくはＳＰＥタンパク質結合阻害性は少なくとも２０％であり、より好ましくは少なくとも３０％であり、最も好ましくは少なくとも３５％である。
本発明の他の局面において、親水性コンタクトレンズ上のタンパク質堆積物は、（ａ）１０から４５モル％の正味第四級アミン官能性繰り返し単位を含むポリクオータニウム（polyquaternium）コポリマーを含有する水溶液でコンタクトレンズを処理する工程と、（ｂ）処理されたコンタクトレンズを装着者の眼の中に直接取り付ける工程とを包含する方法によって防止および阻害される。
通常、工程（ａ）は、コンタクトレンズを溶液中に浸漬することを含み得る。このような浸漬は、溶液の安定した流れで、コンタクトレンズを含浸および／またはリンスすることを含み得る。含浸は、必要に応じて、振とうまたは撹拌を含み得る。好ましくは、工程（ａ）は、コンタクトレンズが溶液に浸漬される容器中にコンタクトレンズを含浸する期間を含む。用語「直接取り付ける」は、本明細書では、眼の中に挿入または取り付ける前に、溶液が異なるコンタクトレンズ溶液で希釈またはレンズからリンスされないことを指す。
特に好ましい実施態様において、コンタクトレンズの洗浄方法は、酵素を用いない多目的非摩擦溶液を用いる。この溶液において、コンタクトレンズをこすることは勧められないし、また必要でもない。本実施態様において、洗浄および消毒は、実質的に、１０から４５モル％の正味第四級アミン官能性繰り返し単位を含むポリクオータニウムポリマーを含む水溶液でコンタクトレンズを処理する工程と、次いで、処理されたコンタクトレンズを装着者の眼の中に挿入する工程とからなる。
本発明は、コンタクトレンズを包装および保管するのに有用である。方法は、コンタクトレンズ水溶液中に浸漬されたコンタクトレンズを包装することを含み、ここで、コンタクトレンズ溶液は、１０から４５モル％の正味第四級アミン官能性繰り返し単位を含むポリクオータニウムポリマーを含有する。この方法は、コンタクトレンズの製造直後に、顧客／装着者に送達する前に、コンタクトレンズ水溶液中にコンタクトレンズを浸漬することを含み得る。あるいは、本発明によるタンパク質阻害溶液への包装および保管は、乾燥状態のレンズを製造および輸送した後であって、最終的な顧客（装着者）へ送達される前の間の時点で行われてもよい。ここで、乾燥コンタクトレンズは、コンタクトレンズ溶液中にコンタクトレンズを浸漬することによって水和される。従って、顧客への送達用の包装には、コンタクトレンズ水溶液中に浸漬された１つ以上の未使用のコンタクトレンズを含むシールされた容器を含み得る。ここで、コンタクトレンズ溶液は、１０から４５モル％の正味第四級アミン官能性繰り返し単位を有するポリクオータニウムコポリマーを含む。
本発明によると、コンタクトレンズは、コンタクトレンズが眼の中に入っていない間にコンタクトレンズ溶液に浸漬されるが、これとは別にまたはこれに加えて、このような溶液を目薬として適用することによっても親水性コンタクトレンズ上のタンパク質の蓄積はさらに防止され得る。従って、１０から４５モル％の正味第四級アミン官能性繰り返し単位を有するポリクオータニウムコポリマーを含む眼科上安全な溶液は、目薬として溶液を適用できるように適合された容器に包装され得る。
本発明で用いられる消毒溶液は、適合性を有する１つ以上の抗菌剤を消毒量だけ含む。本明細書で用いる抗菌剤とは、その抗菌活性を微生物との化学または生理化学相互作用によって得る有機化学物質のことを指す。適切な抗菌剤は、ポリ［（ジメチルイミニオ）−２−ブテン−１，４−ジイルクロライド］、ＯＮＹＸ  Ｃｏｒｐｏｒａｔｉｏｎからポリクオータニウム１として一般に入手可能な［α−トリス（２−ヒドロキシエチル）アンモニオ］−２−ブテニル−ω−［トリス（２−ヒドロキシエチル）アンモニオ］ジクロライド（化学登録番号７５３４５−２７−６）、ベンザルコニウムハライド、アレキシジンの塩などのビグアニド類、アレキシジン遊離塩基、クロルヘキシジンの塩、ヘキサメチレンビグアニド類、およびこれらのポリマーなどの眼科学応用において用いられるポリマー第四級アンモニウム塩である。本明細書で用いられる抗菌剤は、チメロサールなどの水銀含有化合物の不在下で用いられるのが好ましい。アレキシジンおよびクロルヘキシジンの塩は、有機または無機であり得、典型的には、グルコン酸塩、硝酸塩、酢酸塩、燐酸塩、硫酸塩、ハロゲン化物などである。好ましい抗菌剤は、眼科学応用において用いられるポリマー第四級アンモニウム塩およびビグアニド類である。より好ましいのは、ビグアニド類およびヘキサメチレンビグアニド類（Ｚｅｎｅｃａ、Ｗｉｌｍｉｎｇｔｏｎ、ＤＥから市販されている）であり、これらのポリマーおよび水溶性塩が最も好ましい。一般に、ポリアミノプロピルビグアニド（ＰＡＰＢ）とも呼ばれるヘキサメチレンビグアニドポリマーは、約１００，０００までの分子量を有する。このような化合物は、公知であり、米国特許第４，７５８，５９５号に開示されている。
抗菌剤の消毒量とは、使用される調剤における微生物の数を少なくとも部分的に減少させる量を指す。好ましくは、消毒量は、関与する特定の微生物によって、一定の期間にある数のログオーダ（log order）だけ細菌の負担（burden）を減少させる量である。最も好ましくは、消毒量とは、推奨される含浸時間のレジメンで使用した場合のコンタクトレンズに対する微生物の負担を除去する量である（ＦＤＡ Ｃｈｅｍｉｃａｌ Ｄｉｓｉｎｆｅｃｔｉｏｎ Ｅｆｆｉｃａｃｙ Ｔｅｓｔ−１９８５年７月 Ｃｏｎｔａｃｔ Ｌｅｎｓ Ｓｏｌｕｔｉｏｎ Ｄｒａｆｔ Ｇｕｉｄｅｌｉｎｅｓ）。通常、このような殺菌剤は、約０．００００１から約０．５％（ｗ／ｖ）の範囲、より好ましくは、約０．００００３から約０．５％（ｗ／ｖ）の範囲の濃度で存在する。
本発明の組成物は、上記の活性成分に加えて、眼科学組成物をユーザーにとってより快適にすることを助ける緩衝剤、様々な洗浄剤、安定剤、等張剤などを含み得る。本発明の水溶液は、通常、０．９％の塩化ナトリウム溶液または２．５％のグリセロール溶液と同等の、通常の涙液の浸透圧に近い値に張性剤で調整される。溶液は、単独または混合して用いられる生理食塩水により実質的に等張にされる。この代わりに、滅菌水と単に混合され、低張または高張にされる場合、レンズは、その所望の光学パラメータを失う。同様に、過剰の生理食塩水は、高張溶液を形成し、眼を刺激し不快にし得る。約２２５から４００ｍＯｓｍ／ｋｇのオスモル濃度が好ましい。
本発明の溶液は、湿潤溶液、含浸溶液、洗浄および調整溶液、多目的のタイプのレンズ管理溶液等、およびその混合物などの特定のコンタクトレンズ管理製品に調製され得る。
クリーナー中で用いられる場合、中性または非イオン性界面活性剤が、さらなる洗浄および調整特性を提供し得、通常、１５重量％までの量で存在する。界面活性剤は、眼の組織を刺激しないレンズ管理溶液に溶解可能で、通常、１２．４から１８．８の親水性−親油性バランス（ＨＬＢ）を有していなければならない。良好な非イオン性界面活性剤は、脂肪酸のポリエチレングリコールエステル、例えば、ココナツ、ポリソルベート、高アルカン（Ｃ12からＣ18）のポリオキシエチレンまたはポリオキシプロピレンエーテルを含む。好ましいクラスの例としては、ポリソルベート２０（商標Ｔｗｅｅｎ２０で、ＩＣＩ Ａｍｅｒｉｃａｓ Ｉｎｃ．，Ｗｉｌｍｉｎｇｔｏｎ、ＤＥ １９８９７から入手可能）、ポリオキシエチレン（２３）ラウリルエーテル（Ｂｒｉｊ▲Ｒ▼３５）、ポリオキシエチレン（４０）ステアレート（Ｍｙｒｊ▲Ｒ▼５２）、ポリオキシエチレン（２５）プロピレングリコールステアレート（Ａｔｌａｓ▲Ｒ▼Ｇ２６１２）が挙げられる。Ｂｒｉｊ▲Ｒ▼３５、Ｍｙｒｊ▲Ｒ▼５２、およびＡｔｌａｓ▲Ｒ▼Ｇ２６１２は、ＩＣＩ Ａｍｅｒｉｃａｓ Ｉｎｃ．，Ｗｉｌｍｉｎｇｔｏｎ ＤＥ１９８９７の商標で、ここより市販されている。
特に、約７，５００から約２７，０００の分子量を有するエチレンジアミンのポリ（オキシプロピレン）−ポリ（オキシエチレン）付加物（ここで、付加物の少なくとも４０重量％は、ポリ（オキシエチレン）である）からなる１つの非イオン性界面活性剤は、約０．０１から約１５重量％の量で使用されるとき、コンタクトレンズの洗浄および調整に用いるのに特に有利であることが見いだされている。このグループの界面活性剤に対してＣＴＦＡ Ｃｏｓｍｅｔｉｃ Ｉｎｇｒｅｄｉｅｎｔ Ｄｉｃｔｉｏｎａｒｙが採用した名称は、ポロキサミンである。このような界面活性剤は、登録商標「Ｔｅｔｒｏｎｉｃ」で、ＢＡＳＦ Ｗｙａｎｄｏｔｔｅ Ｃｏｒｐ．Ｗｙａｎｄｏｔｔｅ、Ｍｉｃｈｉｇａｎから入手できる。同様のシリーズの界面活性剤は、商標「Ｐｌｕｒｏｎｉｃ」で、ＢＡＳＦ Ｗｙａｎｄｏｔｔｅ Ｃｏｒｐ．，Ｐａｒｓｉｐｐａｎｙ，ＮＪ０７０５４から入手できるポリオキシエチレン、ポリオキシプロピレンブロックポリマーであるポロキサマーシリーズである。
本発明における使用に適する両性のポリクオータニウムおよび非イオン性界面活性剤は、ＭｃＣｕｔｃｈｅｏｎ’ｓ Ｄｅｔｅｒｇｅｎｔｓ ａｎｄ Ｅｍｕｌｓｉｆｉｅｒｓ，Ｎｏｒｔｈ Ａｍｅｒｉｃａｎ Ｅｄｉｔｉｏｎ，ＭｃＣｕｔｃｈｅｏｎ Ｄｉｖｉｓｉｏｎ，ＭＣ Ｐｕｂｌｉｓｈｉｎｇ Ｃｏ．，Ｇｌｅｎ Ｒｏｃｋ，ＮＪ０７４５２から、上記の説明を考慮すると、容易に確かめられ得る。
さらに、本発明の溶液に水溶性粘度ビルダーを含ませることも所望され得る。粘滑効果のために、粘度ビルダーは、眼にクッション効果を与えるレンズ表面上の膜によって、レンズの装着者の快適さを高める傾向がある。水溶性粘度ビルダーには、ヒドロキシエチルまたはヒドロキシプロピルセルロースなどのセルロースポリマーが含まれる。このような粘度ビルダーは、約０．０１から約４．０重量％以下の範囲の量で使用され得る。
上記の活性成分に加えて、張性剤、緩衝剤、および封鎖剤が必要に応じて用いられ得る。この点で、添加される材料は、無毒性で、レンズをゆがめることがあってはならない。
洗浄および調整溶液のｐＨを３．０〜９．０、好ましくは５．０〜８．０、より好ましくは約６．０〜８．０、最も好ましくは約６．５〜７．８の範囲内に維持するために、ホウ酸、ホウ酸ナトリウム、クエン酸カリウム、クエン酸、重炭酸ナトリウム、ＴＲＩＳ、ならびに様々な混合リン酸緩衝液（Ｎａ2ＨＰＯ4、ＮａＨ2ＰＯ4およびＫＨ2ＰＯ4の組合せを含む）およびその混合液のような適切な緩衝液を添加し得る。ホウ酸緩衝液が好ましい。一般に、緩衝液は、約０．０５〜２．５パーセント（ｗ／ｖ）、好ましくは０．１〜１．５パーセント（ｗ／ｖ）の範囲内の量で使用される。
レンズおよび／またはタンパク質堆積物と反応してレンズ上に溜まり得る金属イオンを結合するために、洗浄および調整溶液中に、緩衝剤の他に、封鎖剤を含有させることが望ましい場合もある。エチレンジアミン四酢酸（ＥＤＴＡ）およびその塩（二ナトリウム）は好適な例である。これらは、通常、約０．０１〜約０．２重量パーセントの範囲の量で添加される。
この水性洗浄および調整溶液は、あらゆる周知の方法により、ソフトタイプコンタクトレンズ上のタンパク質および脂質涙液膜堆積物を除去および散逸させる際に、有効に使用され得る。例えば、コンタクトレンズの装用者がコンタクトレンズを目から外す際、そのレンズを洗浄液でリンスし、その後、約５分から１６時間、好ましくは５分から４時間の範囲の時間、室温にて「コールド」含浸し得る。その後、レンズを溶液から取り出し、保存等張生理食塩水でリンスし、そして、目に再装着する。
例えば、洗浄液が、例えば譲受人が同一の米国特許第4.820,352号による限られた量の界面活性剤を含有する多目的処方物（multipurpose formulation）である場合、洗浄およびリンス溶液は同一であり得る。本願に開示される溶液は、コールド含浸法に加えて、超音波クリーナーのような他の種類の器機における使用に適合可能である。さらに、これらの溶液は、８０°〜９０℃の範囲内の温度にまで加熱された際にも安定であるので、高温消毒法と共に使用するためにも適合可能である。典型的には、レンズを、少なくとも１０分間、洗浄および調整溶液を収容する消毒ユニット内で８０℃に加熱し、取り出し、そして、等張生理食塩水でリンスする。
本発明の実施形態の１つにおいては、本発明の組成物を、１〜４週間の期間、例えば２週間、使用した後に交換するように計画された計画交換レンズ（ＰＲＬ）と共に使用し得る。好ましくは、メタクリル酸（ＭＡＡ）から誘導した、約０．５〜５モルパーセントの繰り返し単位と、ヒドロキシエチルメタクリレートから誘導した１０〜９９モルパーセントの繰り返し単位と、約０．５〜５モルパーセントの架橋繰り返し単位とを含むポリマーからレンズは作られる。架橋繰り返し単位は、例えば、エチレングリコールジメタクリレート、ジビニルベンゼンおよびトリメチルプロパントリメタクリレートのようなモノマーから誘導され得る。本実施形態においては、本組成による組成物は、追加的なタンパク質クリーナーの必要性を排除する多目的溶液として使用し得る。好ましくは、この組成物は、毎日のレンズのあらゆる「擦り洗浄／リンス」の必要性をも排除する多目的溶液として使用し得る。
以下の特定の実験および実施例によって、本発明の組成物および方法が示される。しかし、これらの実施例は説明のためのものに過ぎず、条件および範囲について完全に確定的なものとしては意図されていないことは言うまでもない。
実験１
本実験は、様々なポリクオータニウムポリマーのタンパク質除去効果の測定結果を示す。試験したポリクオータニウムポリマー中、各ポリマーは、そのポリマーを構成するコモノマー、各コモノマーの比率、および／またはそのポリマーの分子量に関して変化した。以下のスクリーニング手順を用いた。固相抽出（ＳＰＥ）樹脂を含有するカートリッジ、即ち、Waters Corp., Milford, Massから入手可能な、大きさ３ｃｃ、パーツ番号（part no.）WAT020855の、Accell Plus▲Ｒ▼ＣＭカートリッジとして識別されるSep-Pak▲Ｒ▼カートリッジを用いた。カートリッジを充填するのに用いる材料は、シリカベースで、親水性の、孔径の大きな弱カチオン交換体である。シリカ支持体を、カルボキシメチル基を有するポリマーでコーティングする。タンパク質結合の阻害を測定する目的において、カートリッジを充填するのに使用される材料は、グループIIIまたはグループIVのレンズ材料に類似していることが分かっている。先ず、ＳＰＥカートリッジを、（ｗ／ｖで）０．８５％のホウ酸と、０．４５％のＮａＣｌと、０．０９％のホウ酸ナトリウムと、１００％にするのに十分な量の水とを含む、ｐＨ７．２で、２９０ｍＯｓｍ／ｋｇのホウ酸緩衝生理食塩水（ＢＢＳ）３ｍｌを用いて調整した。その後、ＳＰＥカートリッジを３ｍｌの試験溶液（典型的には、ＢＢＳ中で１％活性）で処理した。様々な試験溶液を以下の表２に挙げる。その後、ＳＰＥカートリッジを３ｍｌのＢＢＳでリンスし、そして、３ｍｌの０．０５％リゾチーム（Sigma Chemical Corp.の３Ｘ結晶化ヘンリゾチーム）を用いて電解質溶液中で処理し、必要に応じて、ＨＣｌまたはＮａＯＨを用いてｐＨを７．２±０．１に調節する。この電解質溶液は、約９０容量％の蒸留水中に溶解した、（ｗ／ｖで）０．７０％の塩化ナトリウムと、０．１７％の塩化カリウムと、０．２２％の重炭酸ナトリウムと、０．０００５％の塩化カルシウム二水和物とを含有しており、１ＮのＨＣ１または１ＮのＮａＯＨを用いてｐＨを７．２±０．１に調節し、蒸留水を用いて所定の容積とし、そして、混合した。VarianTMBond Elute Syringe Adapterパーツ番号803227を用いた５ｍｌの使い捨てシリンジを用いて、各溶液をカートリッジ内に導入した。シリンジアダプタを取り外し、溶液をシリンジ内に導入し、そして、プランジャを交換した後、一定の圧力をかけて溶液をカートリッジ内に押し込んだ。プランジャがシリンジの底に届いた後、圧力が平衡になり溶液が完全に溶出するまで、約２秒間、プランジャを押し下げたまま維持した。いずれかの溶液で発泡が生じた場合、発泡が止まるまでプランジャを押し下げたまま維持した。カラムに結合したリゾチームの量を（ＵＶ分光計、Shimadzuモデル番号UV-160を用いて）求めるために、溶出液を収集して２８０ｎｍでの吸光度を求めた（結合した量が少ない程、試験溶液はより有効）。吸光度測定は、（１）１ｃｍのキュベット内でＢＢＳを用いて初期吸光度をとり（その読取り値は０．０００であるはず）、必要に応じてＢＢＳを用いて再び自動的にゼロにし（re-autozeroing）、（２）０．０５％のリゾチーム溶液でキュベットをリンスし、そして充填し、吸光度を読んで「最大阻害値」を得、そして（３）試験カートリッジから溶出液を収集するのに用いた試験管の中で溶液の吸光度を読むことによって行われた。カートリッジを３ｍｌのＢＢＳで処理したコントロールの吸光度を引くことによって、試験溶液の補正した吸光度を得た。（コントロールの吸光度は、２８０ｎｍで吸光し得る残留サンプルを考慮するために用いた。）各補正した試験吸光度を最大阻害値で割って、そして１００を掛けることによって、パーセントＳＰＥタンパク質結合阻害（％Inh.または％ＳＰＥ結合阻害）を得る。以下の表１にその結果を示す。
0004002612.tif 000002
0004002612.tif 000003
表１の結果は、Luviquat▲Ｒ▼370、Luviquat▲Ｒ▼550、Merquat▲Ｒ▼280、Merquat▲Ｒ▼2200およびその他のポリマーが、約35％よりも大きいSPEタンパク質結合阻害を示したことを示す。最も好ましくは、本発明で使用されるポリクオータニウムポリマーの結合阻害は、このスクリーニングテストによれば、約35%またはそれ以上のSPEタンパク質結合阻害を示さなければならない。しかし、本発明で使用する場合、100ppmよりも高い濃度で、レンズを眼に入れたときにレンズをコーティングするように意図されたコンタクトレンズ溶液にポリマーを用いることができるように、ポリマーはまた、眼の安全性に対する要件（NRDRアッセイにより証明される）を満たしていなければならない。
実験２
この実施例はさらに、本発明による組成物を、親水性コンタクトレンズへのタンパク質の堆積を阻害するために使用することを示す。ReNu▲Ｒ▼MPS塩基製剤（ニューヨーク州、ロチェスター（Rochester）のBausch & Lombにより製造）に様々なポリクオータニウムポリマーを添加し、グループIVレンズ（ニュージャージー州、ニューブランズウィック（New Brunswick）のJohnson & Johnsonにより製造のAcuvue）を用いて様々な洗浄サイクルを行った。特に、レンズを、様々な濃度のポリクオータニウム溶液、そしてタンパク質（リゾチーム）溶液に、交互に曝した。タンパク質溶液は、実験１に記載される電解質溶液中に0.1%リゾチームを溶解することにより調製した。洗浄については、テスト溶液レンズとReNu MPSコントロールレンズに堆積されたリゾチームの量の差をパーセントで表すことにより判定した。タンパク質の堆積については、以下の洗浄評価方法に従ってコンタクトレンズ用に適合されたニンヒドリン総タンパク質アッセイを用いて判定した。
洗浄評価
改変ニンヒドリンテスト手順（ニンヒドリン手順に関する詳細については、ShibataおよびMatobaによる「Modified Colorimetric Ninhydrin Methods for Peptidase Assay」、Analytical Biochemistry 1981;118;173-184参照）を用いて、以下に記載される様々な洗浄溶液を用いてレンズから除去されたタンパク質（proteinaceous）物質の量を判定した。手順は、実質的に以下の通りであった：各レンズを、洗浄溶液で処理した後、続いて４分の１に切断し、これらの４つの切断片をガラス試験管に入れた。管内の個々のレンズ片が塩基溶液に完全に覆われるように各管に１mlの2.5N水酸化ナトリウムを添加することにより、各レンズに結合したタンパク質を加水分解した。管にキャップをして、予熱された加熱ブロック（約100℃）に約２時間入れ、そして、ブロックから取り出した。管を、室温まで冷却させ（最低30分間であり、レンズ片が溶液中にある状態で４時間を越えない）、15μlのアリコートのコンタクトレンズ加水分解物（レンズから加水分解されたタンパク質）を各管から取り出し、2.5N水酸化ナトリウムを用いて１〜10の比率（体積比）で希釈し、そして、その後、個々の使い捨てのポリスチレン培養管に入れた。その後、これらの培養管を密閉し、内容物を混合した。50μlの量の氷酢酸を各管に添加して、水酸化ナトリウムを中和した。その後、400μlのニンヒドリン試薬（以下に説明する）を各管に添加し、完全に混合した。次いで、管にキャップをして、水浴（または加熱ブロック）において、約90℃で約20分間加熱した。管をすぐに氷浴に移し、約５分間冷却した。冷却時、イソプロピルアルコールと蒸留水との1.0mlの等しい体積の溶液を各管に添加した。次いで、管内の混合物を完全に混合し、紫外線分光光度計で、各管の吸光度を570nmで測定した。
各サンプルの吸光度を既知のフェニルアラニン標準曲線の吸光度と比較することにより、各サンプルのタンパク質の量を計算した。フェニルアラニン標準曲線は、使い捨てのポリスチレン培養管内での0.1mg/mlのフェニルアラニン溶液の作動標準（working standard）を用いて作成した。適切な希釈を行って、約0μｇ〜約15μgの濃度範囲を得た。フェニルアラニン溶液は、0.1%（1mg/ml）のフェニルアラニンを2.5N水酸化ナトリウムに溶解して約10分間撹拌することにより調製した。
この手順において用いられるニンヒドリン試薬は、1.0%のニンヒドリンおよび0.1%の塩化第一スズを、総体積の50%を生じる適切な量のメチルセロソルブ（cellosolve）（エチレングリコール、モノメチルエーテル）に溶解することにより調製した。固体が溶液に溶解するまで、この混合物を撹拌した。そして、クエン酸塩−酢酸塩緩衝液を添加して、溶液を100%にした。クエン酸塩−酢酸塩緩衝液は、約28.6mlの酢酸および21.0gのクエン酸を約850mlの蒸留水に溶解することにより調製した。その後、この溶液を混合し、適切な塩基（例えば、10N水酸化ナトリウム）を用いてpHを約5.0に調整した。次いで、蒸留水で、溶液の体積を約１lにした。
以下の表２に報告される洗浄結果は、ReNu▲Ｒ▼MPSコントロール溶液だけを用いた実質的に同じ洗浄処理と比較したタンパク質阻害の向上をパーセンテージで示している。
0004002612.tif 000004
これらの結果は、Luviquat▲Ｒ▼370ポリマーを含む溶液が、極度な堆積条件下であっても、グループIVレンズに堆積するリゾチーム（タンパク質）の量を大幅に低減する能力を立証したことを示す。例えば、1%のLuviquat▲Ｒ▼370溶液では、カチオン／リゾチームサイクル（各サイクルで20時間タンパク質に曝露）の４サイクル後に吸収されたタンパク質が79%少ないことを示している。しかし、同様に、本発明において使用する場合、100ppmよりも高い濃度で、レンズを眼に入れたときにレンズをコーティングするように意図されたコンタクトレンズ溶液中にポリマーを使用することができるように、ポリマーはまた、細胞毒性試験に従った安全性に関する要件を満たしていなければならない。
実施例１
本実施例は、コンタクトレンズに対するタンパク質堆積を阻害する本組成物の一実施形態を説明する。組成物の成分は以下の通りである。
0004002612.tif 000005
ステンレス鋼容器には、純水を、総バッチ重量の約８５％添加する。次いで容器を、ミキサを備えたホットプレート上に載置し、混合しながら溶液を約６０℃まで温める。次の塩を添加する前に各塩が溶解していることを確認しながら、塩を１種類ずつ添加する。その後、熱をオフにし、一定に混合しながらポロキサミン１１０７を添加する。Luviquat▲Ｒ▼FC３７０ポリマーを添加して混合することにより溶解させる。必要に応じてオートクレーブした後、溶液を冷却させて、ＰＡＰＢ濃縮物（約１００ｐｐｍ）を添加し、水を用いて所望の重量にする。処方物のｐＨおよび重量オスモル濃度を測定し、必要に応じてｐＨ７．２＋／−０．１まで調整する。
実施例２
本実施例は、本発明において用いられる適切なポリクオータニウム化合物の安全上の要件を説明する。溶液中の成分の潜在的眼球適合性を測定するために、培養された哺乳類細胞株に対する細胞毒性のインビトロ評価を用いる。米国薬局方は、次に続くインビボ毒性テストに先行するエラストマー（プラスチック）材料から抽出した潜在的に毒性な物質の予備的評価として、寒天拡散テストを特定している。寒天拡散テストの原理は、コンタクトレンズ消毒／防腐処方物の評価用にニュートラルレッド染料放出（ＮＲＤＲ）アッセイとして公知の定量アッセイとなった。この方法において、培養された哺乳類細胞に無毒性染料であるニュートラルレッドをロードし、これを、各細胞の原形質膜、細胞の内容物を含み且つ栄養の選択的通過を可能にする脂質袋（lipid sack）、廃棄物、および他の物質により、細胞内コンパートメント内に保持する。テスト溶液に曝した際の、原形質膜透過の速度および程度を、溶液中に放出された染料の量により測定する。完全体の膜のこの損失を、溶液成分によって媒介された潜在的眼球毒性の基準として用いる。本明細書において、用語「ＮＲＤＲアッセイ」は、Hamberger, J.F.らの"The Relative Toxicity of Five Common Disinfecting/Preserving Agents as Determined by a Modified Neutral Red Dye Release Assay and the Agar Overlay Technique"、ICLC、Vol. 1、１３０〜３５頁（１９９２年５月／６月）に詳細に記載されている改変ニュートラルレッド染料放出（ＮＲＤＲ）アッセイまたはその本質的に等価なものを意味する。但し、曝した後は、３０分間隔で計９０分間サンプリングする。このようなアッセイ（アッセイにおいて、様々なサンプルが調製された）を用いて、以下の表４に示す結果を得た。評点システムは、以下のように、９０分間曝した後の総細胞染料放出のパーセント（％）に基づく。
０＝細胞毒性は観察されない（０〜１０％）
Ｌ＝低い細胞毒性（１０〜２０％）
Ｍ＝中程度の細胞毒性（２０〜３０％）
Ｈ＝高い細胞毒性（３０〜４０％）
ＶＨ＝非常に高い細胞毒性（４０％を超える）
本明細書において、用語「ＮＲＤＲアッセイ評点」は、ＮＲＤＲアッセイの結果に適用された後者の評点システムを意味する。１０００ｐｐｍにおいて０またはＬ（低い）という評点を示したポリマーのみが、本発明における使用に受け入れ可能である。
0004002612.tif 000006
Luviquat▲Ｒ▼３７０ポリマーは、正味３０モル％の第四級アミン官能性繰り返し単位を有する。従って、このことは、中程度に荷電されたポリクオータニウムポリマーが、驚くべきことに、優れたタンパク質結合阻害（上記実験１および２において示すように）を示し、且つ本細胞毒性テスト手順による安全基準を満たすことを示している。
比較例３
本実施例は、本発明において使用不可能である様々なポリクオータニウム化合物の細胞毒性を比較する。このような比較のために、上記実施例２に記載されたものと同一のアッセイおよび評点システムを用いる。このようなアッセイ（アッセイにおいて、様々なサンプルが調製された）を用いて、以下の表５に示す結果を得た。
0004002612.tif 000007
サンプルの濃度は全て、水含有率に対して補正されている。例えば、４０％の水を含むポリマー材料１０００ｐｐｍは、４００ｐｐｍの量のポリマーを表す。表５のポリ第四級ポリマーは、正味５０％以上の第四級アミン官能性繰り返し単位を含み、これは、このように高度に荷電された又は強い塩基性のポリマーは概して本発明における使用の要件を満たさないことを示す。